【手続補正書】
【提出日】平成19年12月13日(2007.12.13)
【手続補正１】
【補正対象書類名】明細書
【補正対象項目名】特許請求の範囲
【補正方法】変更
【補正の内容】
【特許請求の範囲】
【請求項１】  （Ａ）官能価が少なくとも２．５である少なくとも一種のポリオール、（Ｂ）少なくとも一種の連鎖延長剤および（Ｃ）少なくとも一種のイソシアネートを含む組成物であって、前記少なくとも一種のイソシアネートは、前記少なくとも一種の連鎖延長剤と反応してハードセグメントポリマーを提供するために有効な量で、且つ前記少なくとも一種のポリオールと反応してソフトセグメントポリマーを提供するために有効な量で存在し、前記ソフトセグメントポリマーおよび前記ハードセグメントポリマーは、前記組成物から製造されたタイヤ支持体に温度安定性および耐荷力を与えるために有効な量で存在する、軽量タイヤ支持体を製造するために適するポリウレタンポリマー組成物。
【請求項２】  前記イソシアネートは、前記少なくとも一種の連鎖延長剤と反応して前記組成物の全重量に対して少なくとも２５重量％且つ４５重量％以下の量で前記ハードセグメントポリマーを提供するために有効な量で存在する請求項１に記載の組成物。
【請求項３】  前記ハードセグメントポリマーおよび前記ソフトセグメントポリマーは、ＡＳＴＭ・Ｄ６３８によって測定して８０℃で少なくとも２０ｍＰａ且つ８０℃で６０ｍＰａ以下の引張弾性率を前記組成物から製造されたタイヤ支持体に与えるために有効な量で形成されうる請求項１に記載の組成物。
【請求項４】  前記ハードセグメントポリマーおよび前記ソフトセグメントポリマーは、ＡＳＴＭ・Ｄ６３８によって測定して８０℃で少なくとも３０ｍＰａ且つ８０℃で５０ｍＰａ以下の引張弾性率を前記組成物から製造されたタイヤ支持体に与えるために有効な量で形成されうる請求項１に記載の組成物。
【請求項５】  前記ハードセグメントポリマーおよび前記ソフトセグメントポリマーは、前記タイヤ支持体の引張弾性率が動的機械的分光分析法を基準として−５０℃〜１５０℃の温度範囲にわたって１５％以下しか変化しないような温度安定性を前記組成物から製造されたタイヤ支持体に与えるために有効な量で形成されうる請求項１に記載の組成物。
【請求項６】  前記イソシアネートは第１のイソシアネートと第２のイソシアネートとを含む請求項１に記載の組成物。
【請求項７】  前記イソシアネートは、４，４’−、２，４’−および２，２’−ジフェニルメタンジイソシアネート（ＭＤＩ）の少なくとも一種を含み、前記イソシアネートはトルエンジイソシアネートを実質的に含まない請求項１に記載の組成物。
【請求項８】  前記組成物は６重量％〜１５重量％のイソシアネート含分を含む請求項１に記載の組成物。
【請求項９】  前記ポリオールはポリエーテルポリオールを含む請求項１に記載の組成物。
【請求項１０】  前記ポリオールは、ポリプロピレンオキシド、ポリブチレンオキシド、ポリエチレンオキシドおよびポリテトラメチレンオキシドの少なくとも一種を含む請求項１に記載の組成物。
【請求項１１】  前記ポリオールは、ポリプロピレンオキシドである第１のポリオールとエチレンオキシドでキャップされたポリオールである第２のポリオールとを含む請求項１に記載の組成物。
【請求項１２】  前記連鎖延長剤は、脂肪族アミン連鎖延長剤、芳香族アミン連鎖延長剤および変性アミン連鎖延長剤の少なくとも一種を含む請求項１に記載の組成物。
【請求項１３】  前記連鎖延長剤は、３，５−ジエチル−２，４−または２，６’−トルエンジアミンを含む請求項１に記載の組成物。
【請求項１４】  触媒、充填剤、難燃剤、着色剤、帯電防止剤、強化繊維、酸化防止剤および酸捕捉剤の少なくとも一種をさらに含む請求項１に記載の組成物。
【請求項１５】  （Ａ）少なくとも一種の第１のイソシアネートと少なくとも一種の連鎖延長剤の反応生成物を含むハードセグメントポリマーと、（Ｂ）少なくとも一種の第１のイソシアネートと同じかまたは異なる少なくとも一種の第２のイソシアネートと、官能価が少なくとも２．５である少なくとも一種のポリオールの反応生成物を含むソフトセグメントポリマーとを含む軽量タイヤ支持体であって、（Ｃ）前記ハードセグメントポリマーおよび前記ソフトセグメントポリマーはタイヤ支持体に耐荷力と温度安定性を与えるために有効な量で存在する軽量タイヤ支持体。
【請求項１６】  前記タイヤ支持体は８ｋｇ以下の重さである請求項１５に記載のタイヤ支持体。
【請求項１７】  前記タイヤ支持体は５ｋｇ以下の重さである請求項１５に記載のタイヤ支持体。
【請求項１８】  前記ハードセグメントポリマーは、組成物の全重量に対して少なくとも２５重量％且つ４５重量％以下の量である請求項１５に記載のタイヤ支持体。
【請求項１９】  前記ハードセグメントポリマーは、組成物の全重量に対して少なくとも２８重量％且つ４２重量％以下の量である請求項１５に記載のタイヤ支持体。
【請求項２０】  前記タイヤ支持体は、ＡＳＴＭ・Ｄ６３８によって測定して８０℃で少なくとも２０ｍＰａ且つ８０℃で６０ｍＰａ以下の引張弾性率を有する請求項１５に記載のタイヤ支持体。
【請求項２１】  前記タイヤ支持体は、ＡＳＴＭ・Ｄ６３８によって測定して８０℃で少なくとも３０ｍＰａ且つ８０℃で５０ｍＰａ以下の引張弾性率を有する請求項１５に記載のタイヤ支持体。
【請求項２２】  前記タイヤ支持体は、動的機械的分光分析法を基準として−５０℃〜１５０℃の温度範囲にわたって１５％以下しか変化しない引張弾性率を有する請求項１５に記載のタイヤ支持体。
【請求項２３】  前記タイヤ支持体は、動的機械的分光分析法を基準として−５０℃〜１５０℃の温度範囲にわたって１０％以下しか変化しない引張弾性率を有する請求項１５に記載のタイヤ支持体。
【請求項２４】  前記タイヤ支持体は、動的機械的分光分析法を基準として−５０℃〜１５０℃の温度範囲にわたって８％以下しか変化しない引張弾性率を有する請求項１５に記載のタイヤ支持体。
【請求項２５】  前記タイヤ支持体は、動的機械的分光分析法を基準として−５０℃〜１５０℃の温度範囲にわたる引張弾性率のゴムタイヤ支持体の変化と実質的に同様の−５０℃〜１５０℃の温度範囲にわたる引張弾性率の変化を有する請求項１５に記載のタイヤ支持体。
【請求項２６】  前記ハードセグメントポリマーは、脂肪族アミン連鎖延長剤、芳香族アミン連鎖延長剤および変性アミン連鎖延長剤の少なくとも一種を含む連鎖延長剤から調製される請求項１５に記載のタイヤ支持体。
【請求項２７】  前記ハードセグメントポリマーは、３，５−ジエチル−２，４−または２，６’−トルエンジアミンの少なくとも一種を含む連鎖延長剤から調製される請求項１５に記載のタイヤ支持体。
【請求項２８】  前記ソフトセグメントポリマーは、ポリプロピレンオキシド、ポリブチレンオキシド、ポリエチレンオキシドおよびポリテトラメチレンオキシドの少なくとも一種を含むポリオールから調製される請求項１５に記載のタイヤ支持体。
【請求項２９】  （Ａ）ポリプロピレンオキシドを含む第１のポリオールとエチレンオキシドでキャップされたポリオールを含む第２のポリオールとを含む少なくとも二種のポリオール、（Ｂ）脂肪族アミン連鎖延長剤、芳香族アミン連鎖延長剤および変性アミン連鎖延長剤の少なくとも一種を含む少なくとも一種の連鎖延長剤および（Ｃ）４，４’−、２，４’−および２，２’−ジフェニルメタンジイソシアネートの少なくとも一種を含む少なくとも一種のイソシアネートを含む組成物であって、前記少なくとも一種のイソシアネートは、前記少なくとも一種の連鎖延長剤と反応して前記組成物の全重量に対して少なくとも２５重量％且つ４５重量％以下の量のハードセグメントポリマーを提供するために有効な量で存在し、前記組成物から製造されたタイヤ支持体は、８ｋｇ以下の重さであり、ＡＳＴＭ・Ｄ６３８によって測定して８０℃で少なくとも３０ｍＰａ且つ８０℃で５０ｍＰａ以下の引張弾性率および動的機械的分光分析法を基準として−５０℃〜１５０℃の温度範囲にわたって１５％以下の引張弾性率の変化を有する、軽量タイヤ支持体を製造するために適するポリウレタンポリマー組成物。
【請求項３０】  前記少なくとも一種の連鎖延長剤は、３，５−ジエチル−２，４−または２，６’−トルエンジアミンを含む請求項２９に記載の組成物。
【請求項３１】  前記イソシアネートはトルエンジイソシアネートを実質的に含まない請求項２９に記載の組成物。
【請求項３２】  前記ハードセグメントポリマーは、組成物の全重量に対して少なくとも２８重量％且つ４２重量％以下である請求項２９に記載の組成物。
【請求項３３】  前記タイヤ支持体は８ｋｇ以下の重さを有する請求項２９に記載の組成物。
【請求項３４】  前記タイヤ支持体は少なくとも３ｋｇ且つ５ｋｇ以下の重さを有する請求項２９に記載の組成物。
【請求項３５】  前記タイヤ支持体には１０％以下の引張弾性率の変化しかない請求項２９に記載の組成物。
【請求項３６】  前記タイヤ支持体には８％以下の引張弾性率の変化しかない請求項２９に記載の組成物。
【請求項３７】  前記タイヤ支持体には１％以下の引張弾性率の変化しかない請求項２９に記載の組成物。
【請求項３８】  触媒、充填剤、難燃剤、着色剤、帯電防止剤、強化繊維、酸化防止剤および酸捕捉剤の少なくとも一種をさらに含む請求項２９に記載の組成物。
【請求項３９】  請求項２９に記載の組成物から製造されたタイヤ支持体。
【請求項４０】  （Ａ）タイヤ支持体を成形するように設計された加工型に少なくとも一種のイソシアネートを含むイソシアネート−側ストリームを注入する工程と、（Ｂ）前記加工型に、官能価が少なくとも２．５である少なくとも一種のポリオールと、少なくとも一種の連鎖延長剤とを含むポリオール−側ストリームを注入する工程と、（Ｃ）タイヤ支持体を形成させるために前記イソシアネート−側ストリームと前記ポリオール−側ストリームを前記加工型内で反応させる工程とを含む方法であって、前記タイヤ支持体は、温度安定性および耐荷力を前記タイヤ支持体に与えるために有効な量で存在するハードセグメントポリマーとソフトセグメントポリマーとを含む、軽量タイヤ支持体を製造する方法。
【請求項４１】  請求項４０に記載の方法によって製造されたタイヤ支持体。